КОМБИНИРОВАННЫЙ УТЕПЛИТЕЛЬ

Полезная модель относится к области строительства, а именно к комбинированным утеплителям, которые используются для защиты зданий и сооружений различного назначения.
Известен комбинированный утеплитель, состоящий из теплоизоляционной основы и упрочняющего асбоцементного листа, соединенных стяжкой из битуминированной тканевой ленты, (см. изобретение СССР №834323, МКИЗ Е 04 Д 11/02, з. 10.08.78 г., оп.30.05.81 г.)
Недостатком конструкции является ее громоздкость, большой вес, отсутствие гидроизоляционных свойств и наличие дорогостоящего материала - асбоцементного листа.
Наиболее близким по технической сущности и достигаемому результату к заявляемому объекту является комбинированный утеплитель, содержащий минераловатную основу и упрочняющий слой из армирующего листа (стеклохолст, стеклоткань, мешковина или мелкая металлическая сетка) и клеевого магнезиального вяжущего состава, включающего магнезит, затворенный хлористым или сернокислым магнием 90-60 мас.% и наполнитель (коалин, песок и т.д.) 10-60 мас.%. Минераловатная основа и упрочняющий слой соединены термопрессованием, (см. изобретение СССР №889812, МКИЗ Е 04 В 1/76, С 04 В 41/32,з. 01.10.79 г., оп.15.12.81 г.- прототип).
Недостатком прототипа является использование в утеплителе большого количества дорогостоящего материала, а также низкие эксплуатационные прочностные и гидроизоляционные свойства вследствие разнородности применяемых исходных материалов.
Задача, положенная в основу полезной модели, заключается в создании комбинированного утеплителя из дешевых строительных материалов, сочетающего в себе теплоизоляционные, высокие прочностные и гидроизоляционные свойства.
Поставленная задача решается тем, что в комбинированном утеплителе, состоящем из минераловатной основы и упрочняющего слоя, соединенных термопрессованием, утеплитель выполнен моноструктурным, а упрочняющий слой - полимерпесчаным.
На чертеже изображен комбинированный утеплитель.
Комбинированный утеплитель представляет собой моноструктурную плиту, состоящую из минераловатной основы 1 и упрочняющего слоя 2 полимерпесчаного состава, получаемую в процессе термопрессования. Упрочненная поверхность 3 плиты содержит наибольшее количество песка, а промежуточный слой 4 образован волокнами минераловатной основы и полимерпесчаного состава.
Изготовление комбинированного утеплителя термопрессованием можно осуществлять как на стройплощадке, так и в заводских условиях. Комбинированный утеплитель изготавливают следующим образом:
В качестве минераловатной основы используют готовую минераловатную плиту ППЖ, поверхность которой предварительно взрыхляют.
Для приготовления состава используют:
связующее - карбомидоформальдегидный олигомер или фенолформальдегидный олигомер резольного типа либо полиизоционат 10-70 мас.ч.
наполнитель - минеральный песок 30-90 мас.ч.
катализатор отверждения - нафтеновая сульфокислота 1-18 мас.ч.
вспомогательное вещество для придания гидрофобности -кремнеорганическая жидкость типа Пента 814 или ГКЖ 2-8 мас.ч.
В связующее добавляют катализатор отверждения и перемешивают, затем вводят вспомогательное гидрофобизирующее вещество, снова перемешивают, добавляют наполнитель и перемешивают в течение 3 минут. Полученную массу равномерным слоем 5-8 мм. наносят на поддон и укладывают взрыхленной поверхностью минераловатную плиту. Поддон перемещают на нагретую до температуры 40-80 градусов С нагревательную плиту, прижимают с усилием 20-50 кг. и выдерживают 5-8 минут. В процессе термопрессования наибольшее количество песка оседает в нижнем слое, а свободный полимер проникает в поверхностный слой ППЖ, образуя с минераловатными волокнами прочный промежуточный слой. Затем поддон снимают с нагревательной плиты и выдерживают в течение 30-50 минут для остывания и дальнейшего набора прочности.
Моноструктурность полученного комбинированного утеплителя образована упрочняющим слоем 2, поверхностный слой 3 которого содержит наибольшее количество песка, промежуточным волокнистым полимерпесчаным слоем 4 и минераловатным слоем 1.